(57)【要約】【課題】苛酷な高温環境下で用いられる複雑構造の水冷構造物表面の硬質保護皮膜を完全に剥離除去することができる皮膜除去方法を提案することにある。【解決手段】高温の排ガスやダストが発生する雰囲気中において用いられる水冷式メンブレン構造物のその表面に被覆されている硬質皮膜の除去に当たり、この水冷式メンブレン構造物に対し、まず、スチールグリットにてブラスト処理し、次いで、非ブラスト個所をグラインダー掛け処理し、その後ふたたび仕上げのグリットブラスト処理を行う硬質皮膜除去方法。【選択図】図１
2009233766.tif 000002
【特許請求の範囲】
【請求項１】
高温の排ガスやダスト発生雰囲気中において用いられる水冷式メンブレン構造物のその表面に被覆されている耐熱性・耐摩耗性の硬質皮膜の除去に当たり、この水冷式メンブレン構造物に対し、まず、スチールグリットにてブラスト処理し、次いで、非ブラスト個所をグラインダー掛け処理し、その後ふたたび仕上げのグリットブラスト処理を行うことを特徴とする水冷式メンブレン構造物の硬質皮膜除去方法。
【請求項２】
前記水冷式メンブレン構造物が、転炉の排ガス冷却設備のスカートおよびフードボイラーであることを特徴とする請求項１に記載の水冷式メンブレン構造物の硬質皮膜除去方法。
【請求項３】
前記非ブラスト個所が水管とフィンとからなるメンブレン構造物の該水管とフィンとの接続部分であることを特徴とする請求項１または２に記載の水冷式メンブレン構造物の硬質皮膜除去方法。
【請求項４】
前記グリットブラスト処理は、合成樹脂グリット、アルミナグリットもしくはスチールグリットのいずれか１種以上のグリットを用いて行うことを特徴とする請求項１〜３のいずれか１に記載の水冷式メンブレン構造物の硬質皮膜除去方法。
【発明の詳細な説明】
【技術分野】
【０００１】
本発明は、水冷式メンブレン構造物の硬質皮膜除去方法に関し、とくに、高温の排ガスやダストが発生する雰囲気中において用いられる鋼製の水冷構造物、例えば、製鋼工場の転炉排ガス冷却設備の構造物表面に、この構造物表面の摩耗や腐食を防ぐために施されている硬質の保護皮膜を、除去する方法に関する。
【背景技術】
【０００２】
従来、転炉排ガス冷却設備のフードやスカート等は、高温の排ガスやダストが発生する雰囲気に曝されているため、摩耗や腐食が激しい構造物である。そのため、これら構造物の表面には、この部分を保護するために、金属（合金）、例えば、Ｎｉ基自溶合金材料や窒化物や酸化物等のセラミックス材料などの硬質材料を溶射することにより、保護皮膜を形成している。
【０００３】
上記の自溶合金溶射皮膜などは非常に硬くかつ高い耐食性を有するため、摩耗や腐食に対しては有効である。しかしながら、これらの保護皮膜が施されている構造物は、使用環境が高温であり、しかも構造物自体が水冷されていることに加え、操業の有無によって加熱と冷却とが激しく繰り返されるため、素材の靭性が低いことも災いして、膨張・収縮による亀裂が発生し易い部位である。しかも、溶射皮膜自体、構造上、部分的な補修をすることができないため、補修に当たっては、一度、その溶射皮膜を完全に除去し、基材部分を露出させた後で再度、全面溶射を行う必要がある。しかし、上述したとおり、自溶合金溶射皮膜は、非常に硬いため、通常のグラインダー処理のみでは、皮膜を完全に除去することはできない。
【０００４】
一般に、鋼基材表面に被覆した保護皮膜を除去する方法としては、上述したグラインダー処理に代え、化学的処理によって除去する方法、あるいは機械的な処理によって除去する２つの方法が実施されている。
【０００５】
例えば、前者の方法としては、Ａｌ系溶射皮膜の除去に当たり、この皮膜表面にアルカリ水溶液を塗布し、Ａｌを剥離し易いアルミン酸塩に変えて除去する方法（特許文献１）、あるいは皮膜に対し、酸またはその前駆物質を含む水性組成物を塗布して、該皮膜を選択的に除去する方法（特許文献２）などの提案がある。
【０００６】
また、後者の方法として、特許文献３は、自動車用バンパーの表面にブラスト材を吹き付けることによって、バンパー表面の皮膜を除去する方法が提案されている。
【特許文献１】特開昭５９−５０１８２号公報
【特許文献２】特開２００２−５３９８５号公報
【特許文献３】特開２００２−６８０４０号公報
【発明の開示】
【発明が解決しようとする課題】
【０００７】
転炉排ガス冷却設備のフードボイラーやスカートなどに用いられている水冷式メンブレン構造物には、上述したように、耐摩耗、耐腐食対策として、Ｎｉ基自溶合金の溶射皮膜が被覆されている。その理由は、自溶合金溶射皮膜は、硬度が高くかつ耐摩耗性と耐剥離性に優れているからである。この点、特許文献１に記載のアルカリ水溶液塗布による皮膜除去方法は、Ａｌ基溶射皮膜に限定されるため、Ｎｉ基自溶合金皮膜の除去には不向きである。しかも、アルカリ水溶液などの有機溶剤の使用や、特許文献２に記載の酸の使用は、環境汚染や作業環境の悪化、作業者の安全確保などの面で問題があった。
【０００８】
また、特許文献３に記載のブラスト材吹き付けによる皮膜除去は、自動車用バンパーに施されるメッキ皮膜、溶射皮膜、塗装皮膜を対象としており、Ｎｉ基自溶合金の溶射皮膜のような高硬度で剥離し難い皮膜の完全な除去には不向きであるという問題点があった。
【０００９】
そこで、本発明の目的は、苛酷な高温環境下で用いられる複雑構造の水冷構造物表面の硬質保護皮膜を完全に剥離除去することができる皮膜除去方法を提案することにある。
【課題を解決するための手段】
【００１０】
従来技術が抱えている上述した問題点を解決することができ、上記目的の実現に有効な解決手段として、発明者らは、下記の要旨構成に係る硬質皮膜除去方法を開発した。即ち、本発明は、高温の排ガスやダスト発生雰囲気中において用いられる水冷式メンブレン構造物のその表面に被覆されている耐熱性・耐摩耗性の硬質皮膜の除去に当たり、この水冷式メンブレン構造物に対し、まず、スチールグリットにてブラスト処理し、次いで、非ブラスト個所をグラインダー掛け処理し、その後ふたたび仕上げのグリットブラスト処理を行うことを特徴とする水冷式メンブレン構造物の硬質皮膜除去方法である。
【００１１】
また、本発明では、
（１）前記水冷式メンブレン構造物が、転炉の排ガス冷却設備のスカートおよびフードボイラーであること、
（２）前記非ブラスト個所が水管とフィンとからなるメンブレン構造物の該水管とフィンとの接続部分であること、
（３）前記グリットブラスト処理は、合成樹脂グリット、アルミナグリットもしくはスチールグリットのいずれか１種以上のグリットを用いて行うこと、
を採用することが、より有効な解決手段である。
【発明の効果】
【００１２】
本発明によれば、高温環境下にあって、冷熱サイクルを受ける苛酷な状態で用いられる転炉排ガス冷却設備の水冷構造物、とくに、水冷式メンブレン構造物表面に形成した硬質皮膜を確実に、しかも短時間で除去することができる。また、本発明によれば、皮膜を確実にしかもきれいに除去できるのみならず皮膜直下の基材表面部分まできれいに除去し、新生面を露出形成できるので、皮膜の再生が容易で設備の寿命の向上に寄与する。
【発明を実施するための最良の形態】
【００１３】
図１は、高温の排ガスやダストが発生する雰囲気中で用いられる鋼製の水冷構造物の例として、転炉の排ガス冷却設備のうちのフード２、スカート３部分の概略図を示すものである。
【００１４】
前記転炉１のフード２下には、転炉１の傾動に合わせて昇降するスカート３が配設してあり、このスカート３は、図２に示すように、上下に給水ヘッダー４ａ、排水ヘッダー４ｂを備えたメンブレン構造の２重管構造からなるものである。
【００１５】
そして、このスカート３は、図３に示すように、フィン５つき鉄鋼製冷却チューブ６を、その外側内側に突設したフィン５どうしで突き合わせ溶接接合してメンブレン構造にしたものであって、とくに、炉内側に当たる面の外周面には耐熱性・耐摩耗性の硬質皮膜、例えば１００〜１０００μｍ程度の膜厚で溶射皮膜してなるＮｉ基自溶合金溶射皮膜７が被覆してある。
【００１６】
すなわち、該スカート３表面には、図３に示すように、鉄鋼製冷却チューブ６およびフィン５の表面には、Ｃｒ、Ｆｅ、Ｃｕ、Ｍｏ、Ｓｉ、ＢおよびＣを含有し、残部がＮｉおよび不可避的不純物からなる合金粉末（例えば、０．０１〜１４ｍａｓｓ％のＣｒ、５ｍａｓｓ％以下のＦｅ、４ｍａｓｓ％以下のＣｕ、４ｍａｓｓ％以下のＭｏ、１．５〜５ｍａｓｓ％のＳｉ、１〜４．５ｍａｓｓ％のＢ、１ｍａｓｓ％以下のＣｏ、０．０１〜０．８ｍａｓｓ％のＣ、残部がＮｉと不可避的不純物からなる粒子）を、必要に応じて金属のアンダーコート層を介して、溶射被覆形成して保護している。なお、この場合の溶射法としては、フレーム式溶射法や高速フレーム溶射法あるいはプラズマ溶射法を適用することができる。
【００１７】
しかしながら、転炉操業中の前記スカート３は、高温の排ガスやダスト発生雰囲気下で急な冷熱サイクルに曝されることに加え、高温の金属ダストが衝突する環境になるため、エロージョン摩耗や高温腐食および熱疲労による破壊が発生しやすい部分である。その結果、該スカート３表面の前記溶射皮膜は、部分的な剥離や全体摩耗による損傷が激しく、やがて保護皮膜としての作用効果が劣化するという問題があり、定期的な補修が必要であった。
【００１８】
そこで、本発明では、前記保護皮膜の補修に先立ち、従来のグラインダー掛けや化学溶剤による溶解、ブラストによる剥離処理に代え、メンブレン構造物特有の複雑形状に合わせ、その表面の硬質皮膜を除去する方法として、グリットブラスト処理とグラインダー掛け処理との好適な組み合わせ処理を開発し、従来技術の問題点を解消できる除去方法を提案する。
【００１９】
本発明方法の特徴は、転炉フード２からスケート３を取外し、そのスカート３表面の、自溶合金溶射皮膜７被覆面に対し、始めに、１０μ〜２ｍｍφの大きさのスチールグリットを吹き付ける直圧式エアーブラスト機等によってブラスト処理を行う。
【００２０】
このような直圧式エアーブラスト機による処理では、好ましくは該スカート３を粉塵回収設備を備えるブラスト室内で、Ｇ１００スチールグリットを圧縮空気と共にエヤー吐出（投射長さ２５０〜３５０ｍｍ）させて、短時間のうちに剥離する。
【００２１】
次に、水管である鉄鋼製水冷チューブ６とフィン５との繋ぎ部分で観察される非ブラスト個所、すなわち皮膜剥離が不十分な部分について、サンダー研削によるグラインダー掛け処理を行い、この部分の皮膜をもきれいに除去し、清浄度ＩＳＯ  Ｓａ：２以上の基材表面を露出させる。
【００２２】
その後、再び、仕上げグリットブラスト処理を行う。この仕上げグリットブラスト処理では、吐出圧力：０．９〜１．０Ｍｐａの圧力で上述したスチールグリットだけでなく、合成樹脂グリット（≧１０μｍφ）やアルミナグリット（≧３０μｍφ）の１種以上を必要に応じて使用し、上記清浄表面を露出させる。その後、皮膜計測して除去されたことを確認し、そして防錆油を塗布し、図４に示すような水冷エンブレム構造物からなる転炉のスカート３を得ることができる。
このようにして水冷メンブレン構造物の表面に、溶射皮膜の全くない新生面を露出させることができるが、このとき、本発明法によれば、該溶射皮膜の完全な除去のみならず、その皮膜直下の基材表面に生成した酸化物層や冶金結合している部分をも同時に除去することができる。その結果、新らたに形成する補修溶射皮膜７は、前以上に性状の良好なものになる。
【実施例】
【００２３】
上述した本発明に係る除去方法、即ち、ＪＩＳ  Ｚ０３１１に規定された高炭素鋼ブリット（マルテングリットＭＧＨ１００）２０００ｋｇをブラスト処理（直圧式エアーブラスト機）することにより、スカート３の炉内側表面に被覆してある０．５ｍｍ厚のＮｉ基自溶合金溶射皮膜を完全にかつ短期間で剥離除去する処理を行った。即ち、水冷メンブレンパネルからなる転炉排ガス設備のスカートの表面に被覆された１８ｍ２のＮｉ基自溶合金溶射皮膜（ＪＩＳ  Ｈ８３０３、ＳＦＮｉ１〜４種相当）を、上記ブラストマシンを使うと４．５日（６Ｈ／ｍ２）で完全に除去することができた。これを、仮にグラインダーで実施すると、約１２Ｈ／ｍ２もの時間（実績ベース）が必要である。
【産業上の利用可能性】
【００２４】
本発明に係る皮膜除去技術は、単に転炉の排ガス冷却設備のフードボイラーやスカートだけに限らず、高温環境で使用される水冷メンブレン構造を有する他の構造物への皮膜除去と表面清浄化を目指す場合にも有効である。
【図面の簡単な説明】
【００２５】
【図１】転炉排ガス冷却設備の略線図である。
【図２】排ガス冷却設備のスカートの部分斜視図である。
【図３】スカートの皮膜剥離前の部分断面図である。
【図４】スカートの皮膜剥離後の部分断面図である。
【符号の説明】
【００２６】
１  転炉
２  フード
３  スカート
５  フィン
６  冷却チューブ
７  硬質溶射皮膜
【図１】
2009233766.tif 000003
【図２】
2009233766.tif 000004
【図３】
2009233766.tif 000005
【図４】
2009233766.tif 000006